(57)【要約】【課題】特に研削研磨により表面を仕上げる場合に、良好な加工性を有する光学ガラスと、これを用いたガラス成形体及び光学素子を得る。【解決手段】光学ガラスは、ＳｉＯ２成分、Ｂ２Ｏ３成分、及びＢａＯ成分を含有し、ヌープ硬さが５５０Ｈｋ以上であるものである。ガラス成形体は、この光学ガラスからなるものである。また、光学素子は、この光学ガラスを母材とし、ガラス成形体をリヒートプレス成形することで作製されるものである。【選択図】なし【特許請求の範囲】
【請求項１】
ＳｉＯ２成分、Ｂ２Ｏ３成分、及びＢａＯ成分を含有し、ヌープ硬さが５５０Ｈｋ以上６５０Ｈｋ以下である光学ガラス。
【請求項２】
酸化物換算組成のガラス全質量に対して、質量％でＳｉＯ２成分を１０．０％以上６０．０％以下、Ｂ２Ｏ３成分を６．０％以上３０．０％以下、及びＢａＯ成分を４．０％以上４５．０％以下含有する請求項１記載の光学ガラス。
【請求項３】
酸化物換算組成のガラス全質量に対して、質量％でＡｌ２Ｏ３成分を１．０％以上７．０％以下さらに含有する請求項１又は２記載の光学ガラス。
【請求項４】
酸化物換算組成の質量比Ａｌ２Ｏ３／（ＳｉＯ２＋Ｂ２Ｏ３）が０．０１０以上０．０８０以下である請求項３記載の光学ガラス。
【請求項５】
酸化物換算組成のガラス全質量に対して、質量％で
Ｌｉ２Ｏ成分  ０〜４．５％及び／又は
Ｎａ２Ｏ成分  ０〜１５．０％及び／又は
Ｋ２Ｏ成分  ０〜１０．０％及び／又は
Ｃｓ２Ｏ成分  ０〜１０．０％
の各成分をさらに含有する請求項１から４のいずれか記載の光学ガラス。
【請求項６】
酸化物換算組成のガラス全質量に対する質量和（Ｌｉ２Ｏ＋Ｎａ２Ｏ＋Ｋ２Ｏ＋Ｃｓ２Ｏ）が１．０％以上２０．０％以下である請求項５記載の光学ガラス。
【請求項７】
酸化物換算組成の質量比（Ｌｉ２Ｏ＋Ｎａ２Ｏ＋Ｋ２Ｏ＋Ｃｓ２Ｏ）／（ＳｉＯ２＋Ｂ２Ｏ３＋Ａｌ２Ｏ３）が０．０２以上０．２５以下である請求項５又は６記載の光学ガラス。
【請求項８】
Ｌｉ２Ｏ成分、Ｎａ２Ｏ成分、Ｋ２Ｏ成分、及びＣｓ２Ｏ成分のうち３種以上の成分を含有する請求項５から７のいずれか記載の光学ガラス。
【請求項９】
酸化物換算組成のガラス全質量に対して、質量％で
ＭｇＯ成分  ０〜１０．０％及び／又は
ＣａＯ成分  ０〜１２．０％及び／又は
ＳｒＯ成分  ０〜２０．０％及び／又は
ＺｎＯ成分  ０〜８．０％
の各成分をさらに含有する請求項１から８のいずれか記載の光学ガラス。
【請求項１０】
酸化物換算組成のガラス全質量に対して、質量％で
Ｌａ２Ｏ３成分  ０〜１０．０％及び／又は
Ｇｄ２Ｏ３成分  ０〜１０．０％及び／又は
Ｙ２Ｏ３成分  ０〜１０．０％及び／又は
Ｙｂ２Ｏ３成分  ０〜８．０％及び／又は
Ｌｕ２Ｏ３成分  ０〜８．０％及び／又は
ＴｉＯ２成分  ０〜１０．０％及び／又は
Ｎｂ２Ｏ５成分  ０〜１０．０％及び／又は
ＺｒＯ２成分  ０〜１５．０％及び／又は
Ｔａ２Ｏ５成分  ０〜８．０％及び／又は
ＷＯ３成分  ０〜８．０％及び／又は
Ｐ２Ｏ５成分  ０〜５．０％及び／又は
Ｓｂ２Ｏ３成分  ０〜１．０％
の各成分をさらに含有する請求項１から９のいずれか記載の光学ガラス。
【請求項１１】
ガラス転移点（Ｔｇ）が１００℃以上６４０℃以下である請求項１から１０のいずれか記載の光学ガラス。
【請求項１２】
粉末法による化学的耐久性（耐水性）がクラス３〜１である請求項１から１１のいずれか記載の光学ガラス。
【請求項１３】
請求項１から１２のいずれか記載の光学ガラスを母材とする光学素子。
【請求項１４】
請求項１から１２のいずれか記載の光学ガラスからなるリヒートプレス成形用のガラス成形体。
【請求項１５】
請求項１４記載のガラス成形体をリヒートプレス成形して作製する光学素子。
【発明の詳細な説明】
【技術分野】
【０００１】
本発明は、光学ガラス、ガラス成形体及び光学素子に関する。
【背景技術】
【０００２】
近年、光学系を使用する機器のデジタル化や高精細化が急速に進んでおり、デジタルカメラやビデオカメラ等の撮影機器をはじめ、各種光学機器に用いられる球面レンズ等の光学素子に対する高精度化、軽量、及び小型化の要求は、ますます強まっている。
【０００３】
このような光学素子に用いられるガラスとして、ＳｉＯ２成分、Ｂ２Ｏ３成分、及びＢａＯ成分を含有し、高屈折率及び低分散を有するバリウムクラウンガラスが知られている。このようなバリウムクラウンガラスとしては、特許文献１、２及び３に代表されるようなガラス組成物が知られている。例えば、屈折率（ｎｄ）が１．５７以上１．６２以下、アッベ数（νｄ）が５３以上６４以下の光学ガラスが特許文献１に示されており、屈折率（ｎｄ）が１．５５以上１．６３以下、アッベ数（νｄ）が５５以上の光学ガラスが特許文献２に示されており、屈折率（ｎｄ）が１．５５以上１．６５以下、アッベ数（νｄ）が５０以上の光学ガラスが特許文献３に示されている。
【特許文献１】特開平０５−２４６７３５号公報
【特許文献２】特開平０８−０１２３６８号公報
【特許文献３】特開２００２−１８７７３５号公報
【発明の開示】
【発明が解決しようとする課題】
【０００４】
こうした光学素子の製造には、ガラス材料を加熱軟化して成形（リヒートプレス成形）して得られたガラス成形品を研削研磨する方法や、ゴブ又はガラスブロックを切断し研磨したプリフォーム材、若しくは公知の浮上成形等により成形されたプリフォーム材を加熱軟化して、高精度な成形面を持つ金型で加圧成形する方法（精密プレス成形）が用いられている。このうち、リヒートプレス成形は、ガラスを加熱して軟化する金型の寿命が長いため、大量の光学素子を低い製造コストで製造できる点で優れている。
【０００５】
ここで、特許文献１〜３に記載されたガラスは、精密プレス成形に用いられており、研削研磨加工を行ったときには表面に傷や割れが生じ易い。これらのガラスを精密プレス成形に用いて成形する場合、ガラスに対して研削研磨を行った後で精密プレス成形を行うため、研削研磨によって生じる傷や割れを精密プレス成形時に補修することができることもある。
【０００６】
しかしながら、これらのガラスをリヒートプレス成形後に研削研磨により表面を仕上げて光学素子を作製する場合には、作製される光学素子に傷や割れ等が生じ易く、加工性が悪いという問題点があった。
【０００７】
本発明の目的は、上記問題点に鑑みてなされたものであって、その目的とするところは、特に研削研磨により表面を仕上げる場合に、良好な加工性を有する光学ガラスを得ることにある。
【課題を解決するための手段】
【０００８】
本発明者らは、上記課題を解決するために、鋭意試験研究を重ねた結果、ＳｉＯ２成分、Ｂ２Ｏ３成分、及びＢａＯ成分を併用し、かつ所定の範囲のヌープ硬さを有することによって、ガラス形成が容易になるとともに、ガラスの研削研磨による傷や割れが低減することを見出し、本発明を完成するに至った。具体的には、本発明は以下のようなものを提供する。
【０００９】
（１）  ＳｉＯ２成分、Ｂ２Ｏ３成分、及びＢａＯ成分を含有し、ヌープ硬さが５５０Ｈｋ以上６５０Ｈｋ以下である光学ガラス。
【００１０】
（２）  酸化物換算組成のガラス全質量に対して、質量％でＳｉＯ２成分を１０．０％以上６０．０％以下、Ｂ２Ｏ３成分を６．０％以上３０．０％以下、及びＢａＯ成分を４．０％以上４５．０％以下含有する（１）記載の光学ガラス。
【００１１】
（３）  酸化物換算組成のガラス全質量に対して、質量％でＡｌ２Ｏ３成分を１．０％以上７．０％以下さらに含有する（１）又は（２）記載の光学ガラス。
【００１２】
（４）  酸化物換算組成の質量比Ａｌ２Ｏ３／（ＳｉＯ２＋Ｂ２Ｏ３）が０．０１０以上０．０８０以下である（３）記載の光学ガラス。
【００１３】
（５）  酸化物換算組成のガラス全質量に対して、質量％で
Ｌｉ２Ｏ成分  ０〜４．５％及び／又は
Ｎａ２Ｏ成分  ０〜１５．０％及び／又は
Ｋ２Ｏ成分  ０〜１０．０％及び／又は
Ｃｓ２Ｏ成分  ０〜１０．０％
の各成分をさらに含有する（１）から（４）のいずれか記載の光学ガラス。
【００１４】
（６）  酸化物換算組成のガラス全質量に対する質量和（Ｌｉ２Ｏ＋Ｎａ２Ｏ＋Ｋ２Ｏ＋Ｃｓ２Ｏ）が１．０％以上２０．０％以下である（５）記載の光学ガラス。
【００１５】
（７）  酸化物換算組成の質量比（Ｌｉ２Ｏ＋Ｎａ２Ｏ＋Ｋ２Ｏ＋Ｃｓ２Ｏ）／（ＳｉＯ２＋Ｂ２Ｏ３＋Ａｌ２Ｏ３）が０．０２以上０．２５以下である（５）又は（６）記載の光学ガラス。
【００１６】
（８）  Ｌｉ２Ｏ成分、Ｎａ２Ｏ成分、Ｋ２Ｏ成分、及びＣｓ２Ｏ成分のうち３種以上の成分を含有する（５）から（７）のいずれか記載の光学ガラス。
【００１７】
（９）  酸化物換算組成のガラス全質量に対して、質量％で
ＭｇＯ成分  ０〜１０．０％及び／又は
ＣａＯ成分  ０〜１２．０％及び／又は
ＳｒＯ成分  ０〜２０．０％及び／又は
ＺｎＯ成分  ０〜８．０％
の各成分をさらに含有する（１）から（８）のいずれか記載の光学ガラス。
【００１８】
（１０）  酸化物換算組成のガラス全質量に対して、質量％で
Ｌａ２Ｏ３成分  ０〜１０．０％及び／又は
Ｇｄ２Ｏ３成分  ０〜１０．０％及び／又は
Ｙ２Ｏ３成分  ０〜１０．０％及び／又は
Ｙｂ２Ｏ３成分  ０〜８．０％及び／又は
Ｌｕ２Ｏ３成分  ０〜８．０％及び／又は
ＴｉＯ２成分  ０〜１０．０％及び／又は
Ｎｂ２Ｏ５成分  ０〜１０．０％及び／又は
ＺｒＯ２成分  ０〜１５．０％及び／又は
Ｔａ２Ｏ５成分  ０〜８．０％及び／又は
ＷＯ３成分  ０〜８．０％及び／又は
Ｐ２Ｏ５成分  ０〜５．０％及び／又は
Ｓｂ２Ｏ３成分  ０〜１．０％
の各成分をさらに含有する（１）から（９）のいずれか記載の光学ガラス。
【００１９】
（１１）  ガラス転移点（Ｔｇ）が１００℃以上６４０℃以下である（１）から（１０）のいずれか記載の光学ガラス。
【００２０】
（１２）  粉末法による化学的耐久性（耐水性）がクラス３〜１である（１）から（１１）のいずれか記載の光学ガラス。
【００２１】
（１３）  （１）から（１２）のいずれか記載の光学ガラスを母材とする光学素子。
【００２２】
（１４）  （１）から（１２）のいずれか記載の光学ガラスからなるリヒートプレス成形用のガラス成形体。
【００２３】
（１５）  （１４）記載のガラス成形体をリヒートプレス成形して作製する光学素子。
【発明の効果】
【００２４】
本発明によれば、ＳｉＯ２成分、Ｂ２Ｏ３成分、及びＢａＯ成分を併用し、かつ所定の範囲のヌープ硬さを有することによって、ガラス形成が容易になるとともに、ガラスの研削研磨による傷や割れが低減するため、特に研削研磨により表面を仕上げる場合に、良好な加工性を有する光学ガラスを得ることができる。
【発明を実施するための最良の形態】
【００２５】
本発明の光学ガラスは、ＳｉＯ２成分、Ｂ２Ｏ３成分、及びＢａＯ成分を含有し、ヌープ硬さが５５０Ｈｋ以上６５０Ｈｋ以下である。ＳｉＯ２成分、Ｂ２Ｏ３成分、及びＢａＯ成分を併用し、かつ所定の範囲のヌープ硬さを有することによって、ガラス形成が容易になりガラスの安定性が高められるとともに、研磨加工時にガラスに傷や割れが生じ難くなる。このため、特にリヒートプレス成形後に研削研磨により光学素子を作製する場合に、良好な加工性を有する光学ガラスを得ることができる。
【００２６】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００２７】
［ガラス成分］
本発明の光学ガラスを構成する各成分の組成範囲を以下に述べる。本明細書中において、各成分の含有率は特に断りがない場合は、全て酸化物換算組成のガラス全質量に対する質量％で表示されるものとする。ここで、「酸化物換算組成」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００２８】
＜必須成分、任意成分について＞
ＳｉＯ２成分は、ガラス内部で網目構造を形成し、安定なガラス形成を促して、光学ガラスとして好ましくないガラスを作製する際の失透（結晶物の発生）や脈理（ガラス内部の不均一性）を抑制する成分である。特に、ＳｉＯ２成分の含有率を１０．０％以上にすることで、安定なガラスが得られる程度にガラスの網目構造が増加するため、ガラスの耐失透性を高めることができる。一方、ＳｉＯ２成分の含有率を６０．０％以下にすることで、ガラスの屈折率が低下し難くなるため、所望の屈折率を有する光学ガラスを得易くすることができる。従って、酸化物換算組成のガラス全質量に対するＳｉＯ２成分の含有率は、好ましくは１０．０％、より好ましくは２０．０％、最も好ましくは３０．０％を下限とし、好ましくは６０．０％、より好ましくは５８．０％、最も好ましくは５５．０％を上限とする。ＳｉＯ２成分は、原料として例えばＳｉＯ２、Ｋ２ＳｉＦ６、Ｎａ２ＳｉＦ６等を用いてガラス内に含有することができる。
【００２９】
Ｂ２Ｏ３成分は、ガラス内部で網目構造を形成し、安定なガラス形成を促す成分である。特に、Ｂ２Ｏ３成分の含有率を６．０％以上にすることで、安定なガラスが得られる程度にガラスの網目構造が増加するため、ガラスの耐失透性を高めることができる。一方、Ｂ２Ｏ３成分の含有率を３０．０％以下にすることで、ガラスの屈折率が低下し難くなるため、所望の屈折率を有する光学ガラスを得易くすることができる。従って、酸化物換算組成のガラス全質量に対するＢ２Ｏ３成分の含有率は、好ましくは６．０％、より好ましくは６．５％、最も好ましくは７．０％を下限とし、好ましくは３０．０％、より好ましくは２５．０％、最も好ましくは２０．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有することができる。
【００３０】
ＢａＯ成分は、ガラスの屈折率を高めて適切なアッベ数を実現し、高い内部透過率を実現する成分である。特に、ＢａＯ成分の含有率を４．０％以上にすることで、光学素子として用いるのに好適な屈折率及びアッベ数を有する光学ガラスを得ることができる。また、ＢａＯ成分の含有率を４５．０％以下にすることで、ガラスの化学的耐久性を高めることができる。従って、酸化物換算組成のガラス全質量に対するＢａＯ成分の含有率は、好ましくは４．０％、より好ましくは６．０％、最も好ましくは８．０％を下限とし、好ましくは４５．０％、より好ましくは４０．０％、最も好ましくは３５．０％を上限とする。ＢａＯ成分は、原料として例えばＢａＣＯ３、Ｂａ（ＮＯ３）２等を用いてガラス内に含有することができる。
【００３１】
Ａｌ２Ｏ３成分は、ガラスの安定性を高め、溶融ガラスからガラスを作製したときの耐失透性を向上する成分である。特に、Ａｌ２Ｏ３成分の含有率を５．０％以下にすることで、ガラスの屈折率の低下を抑制することができる。従って、酸化物換算組成のガラス全質量に対するＡｌ２Ｏ３成分の含有率は、好ましくは７．０％、より好ましくは６．０％、最も好ましくは５．０％を上限とする。なお、本発明の光学ガラスでは、Ａｌ２Ｏ３成分を含有しなくとも、所望のヌープ硬さを有する光学ガラスを作製することはできるが、Ａｌ２Ｏ３成分の含有率を１．０％以上にすることで、ガラスの安定性を顕著に高めることができる。従って、酸化物換算組成のガラス全質量に対するＡｌ２Ｏ３成分の含有率は、好ましくは１．０％、より好ましくは１．２％、最も好ましくは１．３％を下限とする。Ａｌ２Ｏ３成分は、原料として例えばＡｌ２Ｏ３、Ａｌ（ＯＨ）３、ＡｌＦ３等を用いてガラス内に含有することができる。
【００３２】
本発明の光学ガラスでは、質量和（ＳｉＯ２＋Ｂ２Ｏ３）に対するＡｌ２Ｏ３成分の含有量の質量比が０．０１０以上０．０８０以下であることが好ましい。この質量比を０．０１０以上にすることで、ガラスの化学的耐久性、特に耐水性が高められ、ガラスを研磨加工するときの研磨液や洗浄液によるガラスの白濁が低減される。それとともに、この質量比を０．０８０以下にすることで、ガラスの網目構造が相対的に多くなり、ガラスの結晶化による失透及び白濁が低減される。これらによりガラスの失透及び白濁が低減されるため、質量比を０．０１０以上０．０８０以下にすることで、加工性の良好さと、特に可視光に対して用いられる光学素子としての好適さと、を兼ね備えた光学ガラスを得ることができる。酸化物換算組成の質量和（ＳｉＯ２＋Ｂ２Ｏ３）に対するＡｌ２Ｏ３成分の含有量の質量比は、好ましくは０．０１０、より好ましくは０．０１５、最も好ましくは０．０２０を下限とし、好ましくは０．０８０、より好ましくは０．０７５、最も好ましくは０．０７２を上限とする。
【００３３】
Ｌｉ２Ｏ成分は、ガラスの溶融性を改善する成分であり、本発明の光学ガラス中の任意成分である。特に、Ｌｉ２Ｏ成分の含有率を４．５％以下にすることで、ガラスの屈折率を低下し難くして、ガラスの安定性を高めて失透等を生じ難くすることができる。従って、酸化物換算組成のガラス全質量に対するＬｉ２Ｏ成分の含有率は、好ましくは４．５％、より好ましくは４．０％、最も好ましくは３．５％を上限とする。Ｌｉ２Ｏ成分は、原料として例えばＬｉ２ＣＯ３、ＬｉＮＯ３、ＬｉＦ等を用いてガラス内に含有することができる。
【００３４】
Ｎａ２Ｏ成分は、ガラスの溶融性を改善する成分であり、本発明の光学ガラス中の任意成分である。特に、Ｎａ２Ｏ成分の含有率を１５．０％以下にすることで、ガラスの屈折率を低下し難くして、ガラスの安定性を高めて失透等を生じ難くすることができる。従って、酸化物換算組成のガラス全質量に対するＮａ２Ｏ成分の含有率は、好ましくは１５．０％、より好ましくは１２．０％、最も好ましくは１０．０％を上限とする。Ｎａ２Ｏ成分は、原料として例えばＮａ２ＣＯ３、ＮａＮＯ３、ＮａＦ、Ｎａ２ＳｉＦ６等を用いてガラス内に含有することができる。
【００３５】
Ｋ２Ｏ成分は、ガラスの溶融性を改善する成分であり、本発明の光学ガラス中の任意成分である。特に、Ｋ２Ｏ成分の含有率を１０．０％以下にすることで、ガラスの屈折率を低下し難くして、ガラスの安定性を高めて失透等を生じ難くすることができる。従って、酸化物換算組成のガラス全質量に対するＫ２Ｏ成分の含有率は、好ましくは１０．０％、より好ましくは８．０％、最も好ましくは６．０％を上限とする。Ｋ２Ｏ成分は、原料として例えばＫ２ＣＯ３、ＫＮＯ３、ＫＦ、ＫＨＦ２、Ｋ２ＳｉＦ６等を用いてガラス内に含有することができる。
【００３６】
Ｃｓ２Ｏ成分は、ガラスの溶融性を改善する成分であり、本発明の光学ガラス中の任意成分である。特に、Ｃｓ２Ｏ成分の含有率を１０．０％以下にすることで、ガラスの屈折率を低下し難くして、ガラスの安定性を高めて失透等を生じ難くすることができる。従って、酸化物換算組成のガラス全質量に対するＣｓ２Ｏ成分の含有率は、好ましくは１０．０％、より好ましくは８．０％、最も好ましくは６．０％を上限とする。Ｋ２Ｏ成分は、原料として例えばＣｓ２ＣＯ３、ＫＮＯ３、ＫＦ、ＫＨＦ２、Ｋ２ＳｉＦ６等を用いてガラス内に含有することができる。
【００３７】
本発明の光学ガラスでは、Ｒｎ２Ｏ成分（式中、ＲｎはＬｉ、Ｎａ、Ｋ、Ｃｓからなる群より選択される１種以上）の含有率の質量和が、１．０％以上２０．０％以下であることが好ましい。この質量和を１．０％以上にすることで、ガラスの溶融性を高めつつガラスの耐失透性を高めることができる。また、この質量和を２０．０％以下にすることで、ガラスの所望の光学特性を得易くしつつ、ガラスの失透を低減することができる。従って、酸化物換算組成のガラス全質量に対するＲｎ２Ｏ成分の含有率の質量和は、好ましくは１．０％、より好ましくは３．０％、最も好ましくは４．０％を下限とし、好ましくは２０．０％、より好ましくは１５．０％、最も好ましくは１２．０％を上限とする。
【００３８】
また、本発明の光学ガラスでは、質量和（ＳｉＯ２＋Ｂ２Ｏ３＋Ａｌ２Ｏ３）に対するＲｎ２Ｏ成分の含有量の質量比が０．０２以上０．２５以下であることが好ましい。この質量比を０．０２以上にすることで、ガラスの安定性が高められ、溶融状態からガラスを形成したときの耐失透性が高められるため、特に可視光を制御する光学素子が作製可能な光学ガラスを得ることができる。また、この質量比を０．２５以下にすることで、ガラスの化学的耐久性、特に耐水性が高められ、ガラスを研磨加工するときの研磨液や洗浄液によるガラスの白濁が低減されるため、研磨後の表面がそのまま光学素子の表面になる場合において、特に好ましくこの光学ガラスを用いることができる。従って、酸化物換算組成の質量和（ＳｉＯ２＋Ｂ２Ｏ３＋Ａｌ２Ｏ３）に対するＲｎ２Ｏ成分の含有量の質量比は、好ましくは０．０２、より好ましくは０．０４、最も好ましくは０．０６を下限とし、好ましくは０．２５、より好ましくは０．２４、最も好ましくは０．２３を上限とする。
【００３９】
また、本発明の光学ガラスでは、Ｌｉ２Ｏ成分、Ｎａ２Ｏ成分、Ｋ２Ｏ成分、及びＣｓ２Ｏ成分のうち３種以上の成分を含有することが好ましい。これにより、ガラスの所望のヌープ硬さが維持されつつガラス転移点（Ｔｇ）が低くなるため、ガラスの研磨時における傷や割れの発生を低減しつつ、リヒートプレス成形における成形温度を低くすることができる。従って、Ｌｉ２Ｏ成分、Ｎａ２Ｏ成分、Ｋ２Ｏ成分、及びＣｓ２Ｏ成分のうち３種以上の成分を含有することで、光学ガラスの加工性をより一層良好にすることができる。
【００４０】
ＭｇＯ成分は、ガラスの屈折率を調整する成分であり、本発明の光学ガラス中の任意成分である。特に、ＭｇＯ成分の含有率を１０．０％以下にすることで、ガラスの所望の光学特性を得易くすることができる。従って、酸化物換算組成のガラス全質量に対するＭｇＯ成分の含有率は、好ましくは１０．０％、より好ましくは８．０％、最も好ましくは５．０％を上限とする。ＭｇＯ成分は、原料として例えばＭｇＣＯ３、ＭｇＦ２等を用いてガラス内に含有することができる。
【００４１】
ＣａＯ成分は、ガラスの屈折率を調整する成分であり、本発明の光学ガラス中の任意成分である。特に、ＣａＯ成分の含有率を１２．０％以下にすることで、ガラスの屈折率を低下し難くすることができる。従って、酸化物換算組成のガラス全質量に対するＣａＯ成分の含有率は、好ましくは１２．０％、より好ましくは１１．０％、最も好ましくは１０．０％を下限とする。ＣａＯ成分は、原料として例えばＣａＣＯ３、ＣａＦ２等を用いてガラス内に含有することができる。
【００４２】
ＳｒＯ成分は、ガラスの屈折率を調整する成分であり、本発明の光学ガラス中の任意成分である。特に、ＳｒＯ成分の含有率を２０．０％以下にすることで、ガラスの所望の光学特性を得易くすることができる。従って、酸化物換算組成のガラス全質量に対するＳｒＯ成分の含有率は、好ましくは２０．０％、より好ましくは１５．０％、最も好ましくは１０．０％を上限とする。ＳｒＯ成分は、原料として例えばＳｒ（ＮＯ３）２、ＳｒＦ２等を用いてガラス内に含有することができる。
【００４３】
ＺｎＯ成分は、ガラスの溶融性を改善する成分であり、本発明の光学ガラス中の任意成分である。特に、ＺｎＯ成分の含有率を８．０％以下にすることで、可視領域の短波長側の透過率を高めることができる。従って、酸化物換算組成のガラス全質量に対するＺｎＯ成分の含有率は、好ましくは８．０％、より好ましくは６．０％、最も好ましくは５．０％を上限とする。ＺｎＯ成分は、原料として例えばＺｎＯ、ＺｎＦ２等を用いてガラス内に含有することができる。
【００４４】
Ｌａ２Ｏ３成分は、ガラスの屈折率を高めて分散を小さくし、ガラスの高い内部透過率を実現する成分であり、本発明の光学ガラス中の任意成分である。特に、Ｌａ２Ｏ３成分の含有率を１０．０％以下にすることで、溶融状態からガラスを形成したときの耐失透性がより高められるため、光学素子として好ましく用いられる光学ガラスを得ることができる。従って、酸化物換算組成のガラス全質量に対するＬａ２Ｏ３成分の含有率は、好ましくは１０．０％、より好ましくは８．０％、最も好ましくは５．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有することができる。
【００４５】
Ｇｄ２Ｏ３成分は、ガラスの屈折率を高めて分散を小さくする成分であり、本発明の光学ガラス中の任意成分である。特に、Ｇｄ２Ｏ３成分の含有率を１０．０％以下にすることで、ガラスの材料コストを低減し、ガラスを作製する際にガラスを失透し難くすることができる。従って、酸化物換算組成のガラス全質量に対するＧｄ２Ｏ３成分の含有率は、好ましくは１０．０％、より好ましくは８．０％、最も好ましくは５．０％を上限とする。Ｇｄ２Ｏ３成分は、原料として例えばＧｄ２Ｏ３、ＧｄＦ３等を用いてガラス内に含有することができる。
【００４６】
Ｙ２Ｏ３成分は、ガラスの屈折率を高めて分散を小さくする成分であり、本発明の光学ガラス中の任意成分である。特に、Ｙ２Ｏ３成分の含有率を１０．０％以下にすることで、ガラスの材料コストを低減し、ガラスを作製する際にガラスを失透し難くすることができる。従って、酸化物換算組成のガラス全質量に対するＹ２Ｏ３成分の含有率は、好ましくは１０．０％、より好ましくは８．０％、最も好ましくは５．０％を上限とする。Ｙ２Ｏ３成分は、原料として例えばＹ２Ｏ３、ＹＦ３等を用いてガラス内に含有することができる。
【００４７】
Ｙｂ２Ｏ３成分は、ガラスの屈折率を高める成分であり、本発明の光学ガラス中の任意成分である。特に、Ｙｂ２Ｏ３成分の含有率を８．０％以下にすることで、ガラスの材料コストを低減することができる。従って、酸化物換算組成のガラス全質量に対するＹｂ２Ｏ３成分の含有率は、好ましくは８．０％、より好ましくは６．０％、最も好ましくは４．０％を上限とする。Ｙｂ２Ｏ３成分は、原料として例えばＹｂ２Ｏ３等を用いてガラス内に含有することができる。
【００４８】
Ｌｕ２Ｏ３成分は、ガラスの屈折率を高めて分散を小さくする成分であり、本発明の光学ガラス中の任意成分である。特に、Ｌｕ２Ｏ３成分の含有率を８．０％以下にすることで、ガラスの材料コストを低減することができる。従って、酸化物換算組成のガラス全質量に対するＬｕ２Ｏ３成分の含有率は、好ましくは８．０％、より好ましくは６．０％、最も好ましくは４．０％を上限とする。Ｌｕ２Ｏ３成分は、原料として例えばＬｕ２Ｏ３等を用いてガラス内に含有することができる。
【００４９】
ＴｉＯ２成分は、ガラスの化学的耐久性を高め、屈折率及び分散を調整する成分であり、本発明の光学ガラス中の任意成分である。特に、ＴｉＯ２成分の含有率を１０．０％以下にすることで、ガラスへの着色を低減し、特に可視短波長（５００ｎｍ以下）における透過率を悪化し難くすることができる。従って、酸化物換算組成のガラス全質量に対するＴｉＯ２成分の含有率は、好ましくは１０．０％、より好ましくは８．０％、最も好ましくは５．０％を上限とする。ＴｉＯ２成分は、原料として例えばＴｉＯ２等を用いてガラス内に含有することができる。
【００５０】
Ｎｂ２Ｏ５成分は、ガラスの屈折率を高め、ガラスの化学的耐久性を向上する成分であり、本発明の光学ガラス中の任意成分である。特に、Ｎｂ２Ｏ５成分の含有率を１０．０％以下にすることで、所望の光学恒数を得易くし、ガラスの溶解温度を下げ、ガラス製造時のエネルギー損失によるコストを低減することができる。従って、酸化物換算組成のガラス全質量に対するＮｂ２Ｏ５成分の含有率は、好ましくは１０．０％、より好ましくは８．０％、最も好ましくは５．０％を上限とする。Ｎｂ２Ｏ５成分は、原料として例えばＮｂ２Ｏ５等を用いてガラス内に含有することができる。
【００５１】
ＺｒＯ２成分は、ガラスの屈折率を高め、ガラスの耐失透性を高める成分であり、本発明の光学ガラス中の任意成分である。特に、ＺｒＯ２成分の含有率を１５．０％以下にすることで、所望の光学恒数を得易くし、ガラスの溶解温度を下げ、ガラス製造時のエネルギー損失によるコストを低減することができる。従って、酸化物換算組成のガラス全質量に対するＺｒＯ２成分の含有率は、好ましくは１５．０％、より好ましくは１０．０％、最も好ましくは５．０％を上限とする。ＺｒＯ２成分は、原料として例えばＺｒＯ２、ＺｒＦ４等を用いてガラス内に含有することができる。
【００５２】
Ｔａ２Ｏ５成分は、ガラスの屈折率を高め、ガラスを安定化する成分であり、本発明の光学ガラス中の任意成分である。特に、Ｔａ２Ｏ５成分の含有率を８．０％以下にすることで、ガラスの材料コストを低減するとともに、高温での溶解を回避してガラス製造時のエネルギー損失を低減することができる。従って、酸化物換算組成のガラス全質量に対するＴａ２Ｏ５成分の含有率は、好ましくは８．０％、より好ましくは６．０％、最も好ましくは４．０％を上限とする。Ｔａ２Ｏ５成分は、原料として例えばＴａ２Ｏ５等を用いてガラス内に含有することができる。
【００５３】
ＷＯ３成分は、ガラスの屈折率を高め、ガラスの分散を大きくして、ガラスの化学的耐久性を向上する成分であり、本発明の光学ガラス中の任意成分である。特に、ＷＯ３成分の含有率を８．０％以下にすることで、特に可視短波長（５００ｎｍ以下）における透過率を悪化し難くすることができる。従って、酸化物換算組成のガラス全質量に対するＷＯ３成分の含有率は、好ましくは８．０％、より好ましくは６．０％、最も好ましくは４．０％を上限とする。ＷＯ３成分は、原料として例えばＷＯ３等を用いてガラス内に含有することができる。
【００５４】
Ｐ２Ｏ５成分は、ガラスの溶融性を向上する成分であり、本発明の光学ガラス中の任意成分である。特に、Ｐ２Ｏ５成分の含有率を５．０％以下にすることで、ガラスの耐失透性を改善することができる。従って、酸化物換算組成のガラス全質量に対するＰ２Ｏ５成分の含有率は、好ましくは５．０％、より好ましくは１．０％を上限とし、最も好ましくは含有しない。Ｐ２Ｏ５成分は、原料として例えばＡｌ（ＰＯ３）３、Ｃａ（ＰＯ３）２、Ｂａ（ＰＯ３）２、ＢＰＯ４、Ｈ３ＰＯ４等を用いてガラス内に含有することができる。
【００５５】
Ｓｂ２Ｏ３成分は、溶融ガラスを脱泡する成分であり、本発明の光学ガラス中の任意成分である。特に、Ｓｂ２Ｏ３成分の含有率を１．０％以下にすることで、可視短波長における透過率を悪化し難くし、ガラス溶融時における過度の発泡を生じ難くし、Ｓｂ２Ｏ３成分が溶解設備（特にＰｔ等の貴金属）と合金化し難くすることができる。従って、酸化物換算組成のガラス全質量に対するＳｂ２Ｏ３成分の含有率は、好ましくは１．０％、より好ましくは０．８％、最も好ましくは０．５％を上限とする。Ｓｂ２Ｏ３成分の含有率は０％であってもよい。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いてガラス内に含有することができる。
【００５６】
なお、ガラスを清澄し脱泡する成分は、上記のＳｂ２Ｏ３成分に限定されるものではなく、例えばＣｅＯ２成分やＴｅＯ２成分、酸化スズ成分のような、ガラス製造の分野における公知の清澄剤や脱泡剤、或いはそれらの組み合わせを用いることができる。
【００５７】
＜含有すべきでない成分について＞
次に、本発明の光学ガラスに含有すべきでない成分、及び含有することが好ましくない成分について説明する。
【００５８】
本発明の光学ガラスには、他の成分を本願発明のガラスの特性を損なわない範囲で必要に応じ、添加することができる。
【００５９】
ただし、Ｔｉを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００６０】
さらに、ＰｂＯ等の鉛化合物及びＡｓ２Ｏ３等のヒ素化合物、並びに、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。
【００６１】
本発明のガラス組成物は、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
ＳｉＯ２成分  １５．０〜７０．０ｍｏｌ％及び
Ｂ２Ｏ３成分  ７．０〜３５．０ｍｏｌ％及び
ＢａＯ成分  ３．０〜３５．０ｍｏｌ％
並びに
Ａｌ２Ｏ３成分  ０〜６．０ｍｏｌ％及び／又は
Ｌｉ２Ｏ成分  ０〜１２．０ｍｏｌ％及び／又は
Ｎａ２Ｏ成分  ０〜２０．０ｍｏｌ％及び／又は
Ｋ２Ｏ成分  ０〜１０．０ｍｏｌ％及び／又は
Ｃｓ２Ｏ成分  ０〜３．０ｍｏｌ％及び／又は
ＭｇＯ成分  ０〜２０．０ｍｏｌ％及び／又は
ＣａＯ成分  ０〜１８．０ｍｏｌ％及び／又は
ＳｒＯ成分  ０〜１５．０ｍｏｌ％及び／又は
ＺｎＯ成分  ０〜１０．０ｍｏｌ％及び／又は
Ｌａ２Ｏ３成分  ０〜３．０ｍｏｌ％及び／又は
Ｇｄ２Ｏ３成分  ０〜３．０ｍｏｌ％及び／又は
Ｙ２Ｏ３成分  ０〜５．０ｍｏｌ％及び／又は
Ｙｂ２Ｏ３成分  ０〜３．０ｍｏｌ％及び／又は
Ｌｕ２Ｏ３成分  ０〜３．０ｍｏｌ％及び／又は
ＴｉＯ２成分  ０〜１０．０ｍｏｌ％及び／又は
Ｎｂ２Ｏ５成分  ０〜４．０ｍｏｌ％及び／又は
ＺｒＯ２成分  ０〜１２．０ｍｏｌ％及び／又は
Ｔａ２Ｏ５成分  ０〜２ｍｏｌ％及び／又は
ＷＯ３成分  ０〜３．０ｍｏｌ％及び／又は
Ｐ２Ｏ５成分  ０〜５．０ｍｏｌ％及び／又は
Ｓｂ２Ｏ３成分  ０〜０．３ｍｏｌ％
【００６２】
［製造方法］
本発明の光学ガラスは、例えば以下のように作製される。すなわち、上記原料を各成分が所定の含有率の範囲内になるように均一に混合し、作製した混合物を白金坩堝、石英坩堝又はアルミナ坩堝に投入して粗溶融した後、金坩堝、白金坩堝、白金合金坩堝又はイリジウム坩堝に入れて１３００〜１３５０℃の温度範囲で３〜４時間溶融し、攪拌均質化して泡切れ等を行った後、１２００℃以下の温度に下げてから仕上げ攪拌を行って脈理を除去し、金型に鋳込んで徐冷することにより作製される。
【００６３】
［物性］
本発明の光学ガラスは、「ＪＯＧＩＳ０９−１９７５光学ガラスのヌープ硬さの測定方法」に準じた測定方法において、５５０Ｈｋ以上６５０Ｈｋ以下のヌープ硬さを有する。特に、ヌープ硬さを５５０Ｈｋ以上とすることにより、研磨材以外の部材、例えばバレルや研磨盤とガラスとが接触したときにガラスに生じうる傷や割れが低減される。また、ヌープ硬さを６５０Ｈｋ以下とすることにより、ガラスが研磨され易くなって研磨時間が短縮されるため、研磨動作によってガラスに生じうる傷や割れが低減される。ここで、本発明の光学ガラスのヌープ硬さは、好ましくは５５０Ｈｋ、より好ましくは５５５Ｈｋ、最も好ましくは５６０Ｈｋを下限とし、好ましくは６５０Ｈｋ、より好ましくは６３０Ｈｋ、最も好ましくは６１０Ｈｋを上限とする。
【００６４】
また、本発明の光学ガラスは、１００℃以上６４０℃以下のガラス転移点（Ｔｇ）を有することが好ましい。光学ガラスのガラス転移点（Ｔｇ）に下限を設けるものではないが、ガラス転移点（Ｔｇ）が低すぎると、研磨加工を行う際に発生する摩擦熱による悪影響を受けることがある。一方で、ガラス転移点（Ｔｇ）が６４０℃以下であることにより、より低い温度でのプレス成形が可能になるため、モールドプレス成形に用いる金型の酸化を低減して長寿命化を図ることができる。従って、本発明の光学ガラスのガラス転移点（Ｔｇ）は、好ましくは１００℃、より好ましくは２００℃、最も好ましくは３００℃を下限とし、好ましくは６４０℃、より好ましくは６２０℃、最も好ましくは６００℃を上限とする。
【００６５】
また、本発明の光学ガラスは、できるだけ高い耐水性を有する必要がある。特に、ＪＯＧＩＳ０６−１９９９に準じたガラスの粉末法による化学的耐久性（耐水性）がクラス３〜１であることが好ましい。これにより、光学ガラスを研磨加工する際に、水性の研磨液や洗浄液によるガラスの白濁が低減されるため、研磨加工における加工性をより一層高めることができる。ここで「耐水性」とは、水によるガラスの侵食に対する耐久性であり、この耐水性は、日本光学硝子工業会規格「光学ガラスの化学的耐久性の測定方法」ＪＯＧＩＳ０６−１９９９により測定することができる。また、「粉末法による化学的耐久性（耐水性）がクラス３〜１である」とは、ＪＯＧＩＳ０６−１９９９に準じて行った化学的耐久性（耐水性）が、測定前後の試料の質量の減量率で、０．２５質量％未満であることを意味する。なお、クラス１は測定前後の試料の質量の減量率が０．０５質量％未満であり、クラス２は０．０５質量％以上０．１０質量％未満であり、クラス３は０．１０質量％以上０．２５未満質量％未満である。
【００６６】
また、本発明の光学ガラスは、所望の屈折率（ｎｄ）を有するとともに、低い分散（高いアッベ数）を有することが好ましい。より具体的には、本発明の光学ガラスの屈折率（ｎｄ）は、好ましくは１．５０、より好ましくは１．５３、最も好ましくは１．５５を下限とし、好ましくは１．６５、より好ましくは１．６３、最も好ましくは１．６０を上限とする。また、本発明の光学ガラスのアッベ数（νｄ）は、好ましくは４５．０、より好ましくは４７．０、最も好ましくは５０．０を下限とし、好ましくは６５．０、より好ましくは６３．０、最も好ましくは６１．０を上限とする。これらにより、光学設計の自由度が広がり、更に素子の薄型化を図っても大きな光の屈折量を得ることができる。
【００６７】
［ガラス成形体及び光学素子］
このように、本発明の光学ガラスは、様々な光学素子及び光学設計に有用であるが、その中でも特に、本発明の光学ガラスを切削してリヒートプレス成形用のガラス成形体を作製し、このガラス成形体をリヒートプレス成形してレンズやプリズム等の光学素子を作製することが好ましい。これにより、カメラやプロジェクタ等の光学機器に用いたときに、高精細で高精度な結像特性及び投影特性を実現することができる。
【実施例】
【００６８】
本発明の実施例（Ｎｏ．１〜Ｎｏ．５）及び比較例（Ｎｏ．１）の組成、並びに、これらのガラスの屈折率（ｎｄ）、アッベ数（νｄ）、ガラス転移点（Ｔｇ）、耐水性、及びヌープ硬さの結果を表１に示す。なお、以下の実施例はあくまで例示の目的であり、これらの実施例のみ限定されるものではない。
【００６９】
本発明の実施例（Ｎｏ．１〜Ｎｏ．５）の光学ガラス及び比較例（Ｎｏ．１）のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表１に示した各実施例及び比較例の組成の割合になるように秤量して均一に混合した後、白金坩堝に投入し、ガラス組成の熔融難易度に応じて電気炉で１３００〜１３５０℃の温度範囲で３〜４時間溶解し、攪拌均質化して泡切れ等を行った後、１１５０℃以下に温度を下げて攪拌均質化してから金型に鋳込み、徐冷してガラスを作製した。
【００７０】
ここで、実施例（Ｎｏ．１〜Ｎｏ．５）の光学ガラス及び比較例（Ｎｏ．１）のガラスのヌープ硬さ（Ｈｋ）は、「ＪＯＧＩＳ０９−１９７５光学ガラスのヌープ硬さの測定方法」に準じた測定方法を用いて測定した。具体的には、試料となるガラスに平面研磨面ダイヤモンド菱形圧子（対稜角１７２°３０´と１３０°）を０．９８Ｎ（０．１ｋｇｆ）の荷重をかけて１５秒間押しつけて窪みを形成し、窪みの長い方の対角線の長さから、ヌープ硬さを式（１）により求めた。
ヌープ硬さ（Ｈｋ）＝１．４５１Ｆ／ｌ２                    （１）
Ｆ：荷重（Ｎ）
ｌ：長い方の対角線の長さ（ｍｍ）
【００７１】
また、実施例（Ｎｏ．１〜Ｎｏ．５）の光学ガラス及び比較例（Ｎｏ．１）のガラスのガラス転移点（Ｔｇ）は、示差熱測定装置（ネッチゲレテバウ社製  ＳＴＡ  ４０９  ＣＤ）を用いた測定を行うことで求めた。ここで、測定を行う際のサンプル粒度は４２５〜６００μｍとし、昇温速度は１０℃／ｍｉｎとした。
【００７２】
また、実施例（Ｎｏ．１〜Ｎｏ．５）の光学ガラス及び比較例（Ｎｏ．１）のガラスの耐水性は、日本光学硝子工業会規格「光学ガラスの化学的耐久性の測定方法」ＪＯＧＩＳ０６−１９９９に準じて測定した。すなわち、粒度４２５〜６００μｍに破砕したガラス試料を比重ビンにとり、白金かごの中に入れた。白金かごを純水（ｐＨ６．５〜７．５）の入った石英ガラス製丸底フラスコに入れて、沸騰水浴中で６０分間処理した。処理後のガラス試料の減量率（質量％）を算出して、この減量率が０．０５未満の場合をクラス１、減量率が０．０５〜０．１０未満の場合をクラス２、減量率が０．１０〜０．２５未満の場合をクラス３、減量率が０．２５〜０．６０未満の場合をクラス４、減量率が０．６０〜１．１０未満の場合をクラス５、減量率が１．１０以上の場合をクラス６とした。このとき、クラスの数が小さいほど、ガラスの耐水性が優れていることを意味する。
【００７３】
また、実施例（Ｎｏ．１〜Ｎｏ．５）の光学ガラス及び比較例（Ｎｏ．１）のガラスの屈折率（ｎｄ）、アッベ数（νｄ）は、徐冷降温速度を−２５℃／ｈにして得られたガラスについて測定を行うことで求めた。
【００７４】
【表１】
2010024101.tif 000002
【００７５】
表１に表されるように、本発明の実施例の光学ガラスは、いずれもヌープ硬さが５６０Ｈｋ以上であり、所望の範囲内であった。一方で、比較例のガラスは、ヌープ硬さが５６０Ｈｋ未満であった。従って、本発明の実施例の光学ガラスは、比較例のガラスに比べてヌープ硬さが高く、かつ所望の範囲内の値を有しているため、ガラスへの傷や割れが低減され、特に研削研磨により表面を仕上げる際の加工性が高められることが明らかになった。
【００７６】
また、本発明の実施例の光学ガラスは、いずれもガラス転移点（Ｔｇ）が１００℃以上かつ６４０℃以下であり、所望の範囲内であった。
【００７７】
また、本発明の実施例の光学ガラスは、いずれも耐水性がクラス３〜１であり、所望の範囲内であった。一方で、比較例のガラスは、耐水性のクラスがクラス３より大きく、耐水性が低かった。このため、本発明の実施例の光学ガラスは、比較例のガラスよりも耐水性が高いことが明らかになった。
【００７８】
また、本発明の実施例の光学ガラスは、いずれも屈折率（ｎｄ）が１．５０以上かつ１．６５以下であり、所望の範囲内であった。
【００７９】
また、本発明の実施例の光学ガラスは、いずれもアッベ数（νｄ）が４５．０以上かつ６５．０以下であり、所望の範囲内であった。
【００８０】
さらに、本発明の実施例の光学ガラスを用いてリヒートプレス成形用のガラス成形体を作製し、このガラス成形体に対してリヒートプレス成形を行った後で研削及び研磨を行い、レンズ及びプリズムの形状に加工した。また、本発明の実施例の光学ガラスを用いて、精密プレス成形用プリフォームを形成し、精密プレス成形用プリフォームを精密プレス成形加工した。いずれの場合も、加熱軟化後のガラスに乳白化及び失透等の問題は生じず、安定に様々なレンズ及びプリズムの形状に加工することができた。
【００８１】
以上、本発明を例示の目的で詳細に説明したが、本実施例はあくまで例示の目的のみであって、本発明の思想及び範囲を逸脱することなく多くの改変を当業者により成し得ることが理解されよう。